Brevet FR3047196A1 (20170804)
REVENDICATIONS1. Procédé de réalisation d'une préforme (1) tridimensionnelle comprenant - la réalisation d'une préforme initiale (4) comprenant plusieurs s plis superposés, lesdits plis étant formés à partir de fibres continues unidirectionnelles et d'un premier polymère, et - le thermoformage de la préforme initiale entre l'outillage de formage mâle (92) et l'outillage de formage femelle (91) d'une presse (9) pour obtenir une préforme tridimensionnelle (1), 10 caractérisé en ce que lors du formage, un voile externe (51, 52 ; 151,\n<CLM>\1\test disposé à l'interface entre la préforme initiale (4) et l'outillage mâle (92) et à l'interface entre la préforme initiale et l'outillage femelle (91), lesdits voiles externes étant formés à partir d'un second polymère, de sorte que, lors du formage, les voiles 15 externes restent à l'état solide et se déforment.\n<CLM>\1\tProcédé selon la revendication 1, caractérisé en ce que les voiles externes (51, 52 ; 151,\n<CLM>\1\tsont formés d'un deuxième polymère thermoplastique, le formage est effectué à une température de formage inférieure à la température de fusion du deuxième polymère. 20\n<CLM>\1\tProcédé selon la revendication 1, caractérisé en ce que les voiles externes (51, 52 ; 151,\n<CLM>\1\tsont formés d'un deuxième polymère thermodurcissable, le formage est effectué à une température de formage, à laquelle le deuxième polymère reste solide.\n<CLM>\1\tProcédé selon l'une des revendications 1 à 3, caractérisé en ce 25 que les voiles externes (51, 52 ; 151,\n<CLM>\1\tsont des voiles non tissés formés de filaments de deuxième polymère.\n<CLM>\1\tProcédé selon les revendications 2 et 4, caractérisé en ce que les voiles externes (51, 52 ; 151,\n<CLM>\1\tsont des voiles non tissés en polymère thermoplastique. 30\n<CLM>\1\tProcédé selon l'une des revendications 1 à 5, caractérisé en ce qu'il comprend la réalisation d'une préforme initiale (4) sèche comprenant des fibres munies d'un liant formé du premier polymère, la préforme tridimensionnelle sèche obtenue après le thermoformage étant soumise à une opération d'imprégnation d'un polymère d'imprégnation, 35 par injection et/ou infusion, pour former une pièce en matériau composite. 3047196 Demande FR16 70024 13 N/Ref : B1602FR\n<CLM>\1\tProcédé selon l'une des revendications 1 à 5, caractérisé en ce qu'il comprend la réalisation d'une préforme initiale pré-imprégnée comprenant au moins 30% en poids de premier polymère, le premier polymère constituant la matrice de la pièce en matériau composite 5 obtenue à partir de la préforme tridimensionnelle.\n<CLM>\1\tProcédé selon l'une des revendications 1 à 7, caractérisé en ce que les voiles externes (51, 52 ; 151,\n<CLM>\1\tprésentent une masse surfacique de 4 à 35 g/m2.\n<CLM>\1\tProcédé selon la revendication 2 en combinaison avec l'une 10 des revendications 4 à 8, caractérisé en ce que les voiles externes sont des voiles polyamide.\n<CLM>\1\tProcédé selon l'une des revendications 1 à 9, caractérisé en ce que le formage est réalisé à une température de formage à laquelle le premier polymère est à l'état liquide ou liquide visqueux. 15\n<CLM>\1\tProcédé selon l'une des revendications 1 à 10, caractérisé en ce que ladite préforme initiale comprend au moins un voile interne (61,\n<CLM>\1\tintercalé entre deux plis de la préforme initiale, ledit voile interne étant formé à partir d'un troisième polymère, ledit troisième polymère étant à l'état solide lors du formage. 20\n<CLM>\1\tProcédé selon l'une des revendications 1 à 11, caractérisé en ce que la réalisation de la préforme initiale (4) comprend la réalisation de plis superposés, par application au contact, au moyen d'un rouleau d'application (32), de fibres continues unidirectionnelles sur un outillage de drapage (2), chaque pli étant réalisé par application d'une 25 ou plusieurs bandes selon une orientation sur l'outillage de drapage ou sur des bandes du pli précédent, chaque bande étant formée d'une ou plusieurs fibres.\n<CLM>\1\tProcédé selon l'une des revendications 1 à 12, caractérisé en ce que la préforme initiale est préchauffée avant le formage. 30